(57)【特許請求の範囲】
【請求項１】
ガラス転移温度（Ｔｇ）が５０〜９０℃である環状オレフィン系重合体（Ａ）１００重量部に対して示差走査熱量計（ＤＳＣ）にて測定される結晶化熱量が１５〜４５Ｊ／ｇで、結晶融解ピーク温度（Ｔｍ）が１２５℃以上であるポリプロピレン系重合体（Ｂ）６５〜１８０重量部とからなる混合樹脂組成物を延伸してなることを特徴とするポリオレフィン系熱収縮性チューブ。
【請求項２】
環状オレフィン系重合体（Ａ）が、エチレンと環状オレフィンとのランダム共重合体、環状オレフィン開環（共）重合体、環状オレフィン開環（共）重合体の水素化物、およびこれらの（共）重合体のグラフト変性物よりなる群から選ばれる少なくとも一種の環状オレフィン系樹脂であることを特徴とする請求項１記載のポリオレフィン系熱収縮性チューブ。
【請求項３】
ポリプロピレン系重合体（Ｂ）が、プロピレン−エチレン共重合体、プロピレン−エチレン−ブテン−１共重合体およびリアクタータイプのポリプロピレン系エラストマーの中から選ばれる少なくとも一種のポリプロピレン系樹脂であることを特徴とする請求項１記載のポリオレフィン系熱収縮性チューブ。
【請求項４】
ポリプロピレン系重合体（Ｂ）が、結晶融解ピーク温度（Ｔｍ）が１３５〜１７０℃であり、かつ動的粘弾性測定により周波数１０Ｈｚ、温度１００℃で測定した貯蔵弾性率（Ｅ’）が３．０×１０６〜３．０×１０７Ｐａであることを特徴とする請求項１記載のポリオレフィン系熱収縮性チューブ。
【請求項５】
１００℃×３０秒での径方向の熱収縮率が４０％以上であることを特徴とする請求項１乃至４のいずれかに記載のポリオレフィン系熱収縮性チューブ。
【請求項６】
厚みが０．０５ｍｍ〜１．０ｍｍのコンデンサ被覆用であることを特徴とする請求項１乃至５のいずれかに記載のポリオレフィン系熱収縮性チューブ。
【発明の詳細な説明】
【０００１】
【発明の属する技術分野】
本発明は、主にコンデンサなどの電気部品の絶縁被覆用途に好適に使用される熱収縮性チューブに関し、さらに詳細には、耐熱性、柔軟性、被覆仕上がり性などに優れるポリオレフィン系熱収縮性チューブに関する。
【０００２】
【従来の技術】
従来からコンデンサの絶縁用熱収縮性チューブとしては、ポリ塩化ビニル（ＰＶＣ）からなるチューブが広く使用されている。ＰＶＣチューブは優れた実用特性とコスト性を有しているものの、廃棄後焼却すると塩素を含んだガスを発生するということなどから、近年ＰＶＣ以外の材料（非ＰＶＣ材料）が要望されつつある。
また電子機器の発展に伴って、その電気部品として使用されるコンデンサにおいても高性能、高信頼化が進んでおり、たとえばアルミ電解コンデンサにおいては、１２５℃以上の雰囲気温度で、長時間使用される用途がある。
【０００３】
そのため、これらに使用されるチューブは非ＰＶＣ材料で且つ高耐熱性が必要となるが、チューブの耐熱性を上げるために、材料の融点やガラス転移温度の高いものを選択すると、その結果、低温延伸性、低温収縮性が損なわれるという欠点がある。チューブの延伸及び収縮は、低温且つ短時間で行われた方が、製造、被覆時とも作業性、コスト性が優れており望ましい。
これらを解決し得る方法として、ポリエチレン系樹脂を主成分としたチューブに、電子線等の電離放射線照射を行って、低温延伸性、低温収縮性と耐熱性を同時に付与する方法が開示されているが、その設備投資費用やランニングコストが高く、また製造工程の小スペース化が難かしい等の問題点があった。
【０００４】
また、特開平７−３２５０３号公報、特開平９−２７８９７４号公報では、環状ポリオレフィンを主体とした熱収縮性チューブが開示されているが、これらのチューブでは、自動機に適した腰（剛性）を保持する目的から、環状ポリオレフィンに混合する他のポリオレフィン系樹脂の添加量や特性等が制限されているため低温収縮性は付与できるが、低温収縮性、耐熱性および柔軟性を同時に満たすことができない等の問題点があった。
これらのことにより、柔軟性、耐熱性、製造コスト、低温延伸性、低温収縮特性を有するバランスに優れた熱収縮性チューブは見出されてなかった。
【０００５】
【発明が解決しようとする課題】
本発明の目的は、耐熱性、柔軟性、被覆仕上がり性などに優れるポリオレフィン系熱収縮性チューブを提供することにある。
【０００６】
【課題を解決するための手段】
本発明者らは、鋭意検討を重ねた結果、特定の熱特性を有するポリプロピレン系重合体と環状オレフィン系重合体を用いることで上記課題を達成することができることを見出したものであり、その要旨は、ガラス転移温度（Ｔｇ）が５０〜９０℃である環状オレフィン系重合体（Ａ）１００重量部に対して示差走査熱量計（ＤＳＣ）にて測定される結晶化熱量が１０〜５０Ｊ／ｇで、結晶融解ピーク温度（Ｔｍ）が１２５℃以上であるポリプロピレン系重合体（Ａ）６０〜２００重量部とからなる混合樹脂組成物を延伸してなることを特徴とするポリオレフィン系熱収縮性チューブに存する。
【０００７】
【発明の実施の形態】
以下、本発明を詳しく説明する。
本発明の熱収縮性チューブは、環状オレフィン系重合体（Ａ）とポリプロピレン系重合体（Ｂ）からなるポリオレフィン系熱収縮性チューブであって、（Ａ）成分である環状オレフィン系重合体は、ガラス転移温度（Ｔｇ）が５０〜９０℃である環状オレフィン系樹脂である。
ここでガラス転移温度が５０℃未満では得られた熱収縮性チューブの自然収縮（常温よりもやや高い温度、例えば夏場においてチューブが収縮すること）が大きくなり寸法安定性に欠けるチューブとなりやすく実用上好ましくない。また９０℃を越えると低温延伸、その結果低温熱収縮性が得られず好ましくない。このことから好適なガラス転移温度の範囲は６０〜８５℃である。
【０００８】
なお、本発明において使用するガラス転移温度（Ｔｇ）は、次のようにして求めた値である。すなわち、岩本製作所（株）製「粘弾性スペクトロメーターＶＥＳ−Ｆ３」を用い、振動周波数１０Ｈｚ、昇温速度１℃／分で測定し、得られたデータから損失弾性率（Ｅ”）のピーク値を求め、その時の温度をガラス転移温度（Ｔｇ）とした。
【０００９】
【式１】
0003983458.tif 000002
【００１０】
（Ａ）成分である環状オレフィン系重合体の結合形態は、上述した条件を満足すれば特に制限はなく、上記一般式（１）で表される環状オレフインとエチレンとのランダム共重合体、環状オレフィン開環（共）重合体、環状オレフィン開環（共）重合体の水素化物、およびこれらの（共）重合体のグラフト変性物などが挙げられる。
ここで上記一般式（１）で表される環状オレフインの例としては、下記式（２）のビシクロヘプト−２−エン（２−ノルボルネン）およびその誘導体、例えばノルボルネン、６−メチルノルボルネン、６−エチルノルボルネン、６−ｎ−ブチルノルボルネン、５−プロピルノルボルネン、１−メチルノルボルネン、７−メチルノルボルネン、５，６−ジメチルノルボルネン、５−フエニルノルボルネン、５−ベンジルノルボルネンなどを挙げることができる。
【００１１】
また下記式（３）のテトラシクロ−３−ドデセンおよびその誘導体としては、例えば８−メチルテトラシクロ−３−ドデセン、８−エチルテトラシクロ−３−ドデセン、８−ヘキシルテトラシクロ−３−ドデセン、２，１０−ジメチルテトラシクロ−３−ドデセン、５，１０−ジメチルテトラシクロ−３−ドデセンなどを挙げることができる。
【００１２】
【式２】
0003983458.tif 000003
【００１３】
本発明チューブにおいては、エチレンと環状オレフィンとのランダム共重合体を好適に使用することができ、例えば、上記一般式（１）で表される環状オレフインを２０〜５０モル％程度含有するエチレンとの共重合体を例示することができる。また、エチレン以外のα−オレフインを含むものや、第３成分としてブタジエン、イソプレンなどを含有するものであってもよい。環状オレフインの含有量により各種のガラス転移温度を有するものがあり、具体的には、三井化学（株）製の商品名「アペル」やＴｉｃｏｎａ社製の商品名「Ｔｏｐａｓ」等を例示することができる。
なお、環状オレフィン系重合体は、例えば、特開昭６０−１６８７０８号公報、特開昭６１−１２０８１６号公報、特開昭６１−１１５９１２号公報、特開昭６１−１１５９１６号公報、特開昭６１−２７１３０８号公報、特開昭６１−２７２２１６号公報、特開昭６２−２５２４０６号公報、特開昭６２−２５２４０７号公報などに記載されている公知の方法に準じて製造することができる。
【００１４】
さらに、本発明において、環状オレフィン系樹脂としては、上記のような環状オレフィン系ランダム共重合体、環状オレフィン開環（共）重合体あるいは環状オレフィン開環（共）重合体の水添物を、例えば無水マレイン酸、マレイン酸、無水イタコン酸、イタコン酸、（メタ）アクリル酸等の不飽和カルボン酸あるいはその無水物等の変性剤で変性したグラフト重合体も使用することができる。これらの変性剤は単独であるいは組み合わせて使用することができる。
【００１５】
次に（Ｂ）成分であるポリプロピレン系重合体は、示差走査熱量計（ＤＳＣ）にて測定される結晶化熱量が１０〜５０Ｊ／ｇで、結晶融解ピーク温度（Ｔｍ）が１２５℃以上である条件を満足するポリプロピレン系樹脂である。
ここで結晶化熱量が１０Ｊ／ｇ未満では、耐熱性が不充分となり、一方５０Ｊ／ｇを超えると低温での延伸特性が低下し、低温収縮性が不充分となりやすく好ましくない。このことから好適な結晶化熱量の範囲は１５〜４５Ｊ／ｇである。また結晶融解ピーク温度が１２５℃未満では耐熱性が不充分となる。
また、低温での延伸性からポリプロピレン系重合体（Ｂ）単体での動的粘弾性測定により周波数１０Ｈｚ、温度１００℃で測定した貯蔵弾性率（Ｅ’）が３．０×１０６〜３．０×１０７Ｐａであることが好ましい。貯蔵弾性率（Ｅ’）が３．０×１０６Ｐａ未満では弾性率が低すぎるため、延伸時に加えられる熱量により、内面が密着して開口性が悪くなり、チューブラー延伸が難しい。一方、３．０×１０７Ｐａを超えると延伸応力が高くなりすぎ、延伸性が低下するため好ましくない。
【００１６】
以上より耐熱性と低温延伸性および低温収縮性とのバランスから好適なポリプロピレン系重合体の特性は、示差走査熱量計（ＤＳＣ）にて測定される結晶化熱量が１５〜４５Ｊ／ｇで、結晶融解ピーク温度範が１３５〜１７０℃、かつ動的粘弾性測定により周波数１０Ｈｚ、温度１００℃で測定した貯蔵弾性率（Ｅ’）が５．０×１０６〜２．０×１０７Ｐａである。
なお、本発明において使用する結晶化熱量と結晶融解ピーク温度は、次のようにして求めた値である。すなわち、結晶化熱量については、パーキンエルマー社製ＤＳＣ−７を用いて、試料１０ｍｇをＪＩＳ−Ｋ７１２２に準じて、加熱速度１０℃／分で結晶融解後、２００℃まで昇温し、２００℃で５分間保持した後、冷却速度１０℃／分で室温まで降温したときのサーモグラムから求めた。また結晶融解ピーク温度については、試料１０ｍｇをＪＩＳ−Ｋ７１２１に準じて、加熱速度１０℃／分で昇温したときのサーモグラムから求めた。
【００１７】
（Ｂ）成分であるポリプロピレン系重合体の結合形態は、上述した条件を満足すれば特に制限はなく、プロピレンの単独重合体あるいはプロピレンと共重合可能な他の単量体とのランダム共重合体又はブロック共重合体などが挙げられる。また、これらの立体構造には特に制限がなく、イソタクチック、アタクチック、シンジオタクチックあるいはこれらの混在した構造の重合体でもかまわない。
ここで共重合可能な他の単量体としては、エチレンやブテン−１、ヘキセン−１、４−メチル−ペンテン−１、オクテン−１等の炭素数４〜１２のα−オレフィンおよびジビニルベンゼン、１，４−シクロヘキサジエン、ジシクロペンタジエン、シクロオクタジエン、エチリデンノルボルネン等のジエン類等が挙げられるが、これらのうちエチレンであるのが好ましい。またポリプロピレン系樹脂が、プロピレンと共重合可能な他の単量体との共重合体である場合の、他の単量体の含有量は、通常４０重量％以下、好ましくは３０重量％以下である。
【００１８】
上記ランダム共重合体としては、プロピレン−エチレンランダム共重合体やプロピレン−エチレン−ブテン−１共重合体などが挙げられ、またブロック共重合体としては、プロピレン−エチレンブロック共重合体やリアクタータイプのポリプロピレン系エラストマーなどが挙げられ、具体的な商品としては、（株）トクヤマの商品名「Ｐ．Ｅ．Ｒ．」、チッソ（株）の商品名「ＮＥＷＣＯＮ」、モンテル・エスディーケイ・サンライズ（株）の商品名「Ａｄｆｌｅｘ」（キャタロイプロセス）、住友化学工業（株）の商品名「ＥＸＣＥＬＬＥＮ ＥＰＸ」等が市販されている。
【００１９】
上記の中で、熱収縮性チューブとしての収縮特性、延伸特性および経済性の点からプロピレン−エチレン共重合体、プロピレン−エチレン−ブテン−１共重合体およびリアクタータイプのポリプロピレン系エラストマーの中から選ばれる少なくとも一種のポリプロピレン系樹脂が好適に使用される。
なおこれらのポリプロピレン系樹脂は１種のみを単独で、または２種以上を組み合わせて用いることができる。また、そのメルトフローレート（ＭＦＲ）（ＪＩＳＫ７２１０、２３０℃、２１．１８Ｎ荷重）は通常０．４〜２０ｇ／１０分、好ましくは０．５〜５ｇ／１０分のものが用いられる。
【００２０】
本発明の熱収縮性チューブは、上述した環状オレフィン系重合体（Ａ）１００重量部に対してポリプロピレン系重合体（Ｂ）６０〜２００重量部ととからなる混合樹脂組成物を延伸してなることを特徴とするポリオレフィン系熱収縮性チューブである。
ここで環状オレフィン系重合体（Ａ）１００重量部に対してポリプロピレン系重合体（Ｂ）が６０重量部未満では、柔軟性が不充分となり、肉厚のチューブでは、巻き取る際に折れ跡が残ったり、被覆時の作業性が低下したり、収縮時の被覆物体への形状追随性が低下する等の不具合が発生しやすく、また、１２５℃雰囲気中での耐熱性が不充分となり好ましくない。一方、２００重量部を超えると熱収縮率が不充分となりやすく、また自然収縮率も大きくなり好ましくない。このことから好適なポリプロピレン系重合体（Ｂ）の含有量は、環状オレフィン系重合体（Ａ）１００重量部に対して６５〜１８０重量部である。
【００２１】
本発明のチューブには、成形加工性やチューブの物性を改良・調整する目的で、本発明の効果を著しく阻害しない範囲で、例えば、石油樹脂類、パラフィン系オイル、液状ポリブテン、ビニル芳香族系化合物と共役ジエンとの共重合体（ブロックおよびランダム）またはその水素添加誘導体、芳香族モノマーとエチレンおよび／または他のα−オレフィンとの共重合体などやその他の相容化剤、耐候性安定剤、耐熱安定剤、帯電防止剤、アンチブロッキング剤、滑剤、核剤、可塑剤、老化防止剤、塩酸吸収剤、酸化防止剤、難燃剤等の添加剤を適宜添加してもかまわない。
【００２２】
以上説明した各成分からなる組成物は、環状ダイを備えた各種押出機によってチューブ状に押出される。その未延伸チューブを長さ方向および径方向にチューブラー延伸する。その際の延伸倍率は目的とする熱収縮率により決められるが、一般に長さ方向には１〜１．７倍、好ましくは１〜１．４倍とし、径方向には１．７〜４倍、好ましくは１．８〜３．５倍の範囲である。延伸温度は組成物の特性、特にガラス転移温度により異なるが、通常７５〜１００℃の範囲から選ばれる。上記のようにして得られるチューブの厚さは特に限定されないが、一般にコンデンサに使用されるチューブの厚みは、コンデンサの定格電圧に応じて、おおよそ０．０５ｍｍ〜１．０ｍｍ、代表的には０．１ｍｍ〜０．７ｍｍであるものが使用されている。本発明チューブは、柔軟性が高いため特に厚みが０．３ｍｍ以上でも、次のような不具合が発生しにくい。すなわち、剛性（腰）の強いチューブでは、厚みが増加すると、チューブを巻き取る際に折れ曲がらなかったり、被覆時の作業性が低下したり、収縮時の被覆物体への形状追随性が低下する等の不具合が発生するため好ましくない。
【００２３】
本発明チューブの熱収縮特性は主に上記延伸条件により決まるが、例えば乾電池や他の電池の内缶あるいはコンデンサの被覆用としては、１００℃熱水中３０秒間での収縮率が長さ方向で４０％以下、好ましくは２０％以下、径方向には４０％以上、好ましくは４５％以上であることが必要である。１００℃×３０秒での径方向の熱収縮率が４０％未満では、チューブ端部が密着せず立ち上がった状態で外観不良となり好ましくない。また径方向の収縮率が４０％以上でも、長さ方向の収縮率が４０％を超えるものでは、被覆したときに被覆位置がずれてしまったり、またカット長さを長くしなければならずコストアップにもつながるため好ましくない。
【００２４】
【実施例】
以下に実施例でさらに詳しく説明するが、これらにより本発明は何ら制限を受けるものではない。なお、本明細書中に表示されるチューブについての種々の測定値および評価は次のようにして行った。ここで、チューブの押出機からの流れ方向を縦方向、その直交方向を径方向とよぶ。
【００２５】
１） 結晶融解ピーク温度（Ｔｍ）
パーキンエルマー社製ＤＳＣ−７を用いて、試料１０ｍｇをＪＩＳ−Ｋ７１２１に準じて、加熱速度１０℃／分で昇温したときのサーモグラムから求めた。
【００２６】
２） 結晶化温度（Ｔｃ）、結晶化熱量（ΔＨｃ）
パーキンエルマー社製ＤＳＣ−７を用いて、試料１０ｍｇをＪＩＳ−Ｋ７１２１、ＪＩＳ−Ｋ７１２２に準じて、加熱速度１０℃／分で結晶融解後、２００℃まで昇温し、２００℃で５分間保持した後、冷却速度１０℃／分で室温まで降温したときのサーモグラムから求めた。
【００２７】
３） ガラス転移温度（Ｔｇ）
岩本製作所（株）製「粘弾性スペクトロメーターＶＥＳ−Ｆ３」を用い、振動周波数１０Ｈｚ、昇温速度１℃／分で測定し、得られたデータから損失弾性率（Ｅ”）のピーク値を求め、その時の温度をガラス転移温度（Ｔｇ）とした。
【００２８】
４） 貯蔵弾性率（Ｅ’）
岩本製作所（株）製「粘弾性スペクトロメーターＶＥＳ−Ｆ３」を用い、振動周波数１０Ｈｚ、昇温速度１℃／分で−５０℃から１５０℃まで測定し、得られたデータから温度３０℃（Ｅ’３０）及び１００℃（Ｅ’１００）での値を表示した。
【００２９】
５） 熱収縮率（％）
１００℃の熱水に３０秒浸漬した後、長さ方向および径方向について下式に基づいて算出した。
熱収縮率（％）＝［（Ｌ0 −Ｌ1 ）／Ｌ0 ］×１００
Ｌ0   ：収縮前の寸法
Ｌ1   ：収縮後の寸法
【００３０】
６） 自然収縮率（％）
チューブを３０℃×８０％ＲＨの恒温槽に３０日間放置後、径方向の収縮率を前記５）と同様にして算出したものが、２％未満なら「○」、２％以上なら「×」と表示した。
【００３１】
７） 巻き外観
外径１３０ｍｍの巻芯に、肉厚０．４ｍｍのチューブを３０ｍ巻き取って、チューブを目視で観察したとき、チューブに折れが発生して折れ跡が残るものを「×」、折れ跡が残らず良好なものを「○」と表示した。
【００３２】
８） 被覆仕上がり性
長さ３３ｍｍにカットしたチューブに、直径１８ｍｍ、長さ２５ｍｍのアルミ電解コンデンサを手挿入し、加熱収縮させたとき、端部が密着せず立ち上がった状態となったり、被覆位置がずれて被覆されたものを「×」、軽微なものを「△」、これらの不都合が全くなかったものを「○」と表示した。
【００３３】
９） 耐熱性
被覆仕上がり性テスト後のアルミ電解コンデンサを、ＪＩＳ Ｃ５１０２に準拠して、１２５℃の恒温槽で１００時間経過後取り出し、外観を目視にて確認した。テスト後、チューブ外観に変化がなく、コンデンサの絶縁性能が保持されているものを「○」、また外観が変化したりチューブのずれ、割れ、溶融等により、短絡の恐れがあるものを「×」と表示した。なお被覆仕上がり性テストにて評価が「×」だったものについては、耐熱性評価は省略した。
【００３４】
（実施例１）
表１に示すように、環状オレフィン系重合体としてエチレン成分と環状オレフイン成分からなるランダム共重体（三井化学（株）製、商品名：アペル８００８Ｔ；Ｔｇ：７５℃）（以下、環状ＰＯと略称する）１００重量部に、ポリプロピレン系重合体としてプロピレン−エチレン−プロピレン共重合体エラストマー（■トクヤマ製、商品名Ｐ．Ｅ．Ｒ．３１０Ｊ：、ΔＨｃ：３１Ｊ／ｇ、Ｔｃ：１０５℃、Ｔｍ：１５５℃、ＭＦＲ：１．５ｇ／１０分、Ｅ’３０：１．７×１０８Ｐａ、Ｅ’１００：１．０×１０７Ｐａ）（以下、ＰＰ１と略称する）７０重量部を配合し、同方向２軸押出機を用いて溶融混合し組成物のペレツトを得た。この組成物を、環状ダイからチューブラー押出して、内径９ｍｍ、厚さ０．８ｍｍの未延伸チューブを得た。これを延伸温度９８℃で長さ方向に１．１倍、径方向に２．１倍チューブラー延伸し、内径１９ｍｍ、厚み０．４ｍｍの延伸チューブを得た。得られたチューブの評価を行った。また、得られた結果について総合評価も行い、すべての評価が良好であり、実用上問題のないものを「○」、いずれか１つでも不良であるものを「×」として表示し、その結果を表１に示した。
【００３５】
（実施例２）
実施例１で使用したポリプロピレン系重合体の配合量を１５０重量部に変更した以外は、実施例１と同様にして延伸チューブを得た。得られたチューブの評価結果を表１に示した。
【００３６】
（実施例３）
実施例１で使用したポリプロピレン系重合体（ＰＰ１）を、プロピレン−エチレンブロック共重合体（モンテル・エスディーケイ・サンライズ（株）製、商品名：「Ａｄｆｌｅｘ ＫＳ−３５３Ｐ」、ΔＨｃ：２５Ｊ／ｇ、Ｔｃ：１００℃、Ｔｍ：１４１℃、ＭＦＲ：０．５ｇ／１０分、Ｅ’３０：６．７×１０７Ｐａ、Ｅ’１００：８．５×１０６Ｐａ）（以下、ＰＰ２と略称する）に変更した以外は、実施例１と同様にして延伸チューブを得た。得られたチューブの評価結果を表１に示した。
【００３７】
（比較例１）
実施例１で使用したポリプロピレン系重合体（ＰＰ１）を、プロピレン−エチレン−ブテン−１三元共重合体（モンテル・エスディーケイ・サンライズ（株）製、商品名：「Ａｄｓｙｌ  ５Ｃ３０Ｆ」、ΔＨｃ：６７Ｊ／ｇ、Ｔｃ：９４℃、Ｔｍ：１４６℃、ＭＦＲ：５．５ｇ／１０分、Ｅ’３０：６．７×１０８Ｐａ、Ｅ’１００：４．６×１０７Ｐａ）（以下、ＰＰ３と略称する）に変更した以外は、実施例１と同様にして延伸チューブを得た。得られたチューブの評価結果を表１に示した。
【００３８】
（比較例２）
実施例１で使用したポリプロピレン系重合体（ＰＰ１）の配合量を５０重量部に変更した以外は、実施例１と同様にして延伸チューブを得た。得られたチューブの評価結果を表１に示した。
【００３９】
（比較例３）
実施例１で使用したポリプロピレン系重合体（ＰＰ１）の配合量を２３０重量部に変更した以外は、実施例１と同様にして延伸チューブを得た。各々のチューブの評価結果を表１に示した。
【００４０】
【表１】
0003983458.tif 000004
【００４１】
表１より、本発明で規定する成分を有し、かつ規定する範囲にある実施例１乃至３のチューブは、いずれも耐熱性、柔軟性（巻き外観）、被覆仕上がり性に総合的に優れていることが分かる。これに対して、成分が異なるか（比較例１）、本発明で規定する範囲外（比較例２、３）のチューブは、柔軟性（巻き外観）、熱収縮率、自然収縮率、耐熱性のうち１つ以上の特性に劣ることが分かる。
【００４２】
【発明の効果】
本発明によれば、耐熱性、柔軟性、被覆仕上がり性などに優れるポリオレフィン系熱収縮性チューブが提供できる。